"下記式1で表される芳香族アミン誘導体。式中、Z1は、下記式2で表わされる基である。L1は、連結基であり、L1はさらに1以上の置換基を有してもよい。nは、2~10の整数である。式中、Z2は、下記式3又は3’で表わされる基である。L2は、連結基であり、L2はさらに1以上の置換基を有してもよい。式1のL1は、Z2及びL2のいずれかと結合する。mは、2~10の整数である。上記3及び3’中、Aは、水素原子、置換もしくは無置換の環形成炭素数6~25の芳香族炭化水素基、置換もしくは無置換の環形成原子数5~25の芳香族複素環基、又は環集合からなる基である。A’は、単結合、置換もしくは無置換の環形成炭素数6~25の芳香族炭化水素基、置換もしくは無置換の環形成原子数5~25の芳香族複素環基、又は環集合からなる基である。Bは、単結合、置換もしくは無置換の環形成炭素数6~25の芳香族炭化水素基、置換もしくは無置換の環形成原子数5~25の芳香族複素環基、又は環集合からなる基である。Cは、単結合、置換もしくは無置換の環形成炭素数6~25の芳香族炭化水素基、置換もしくは無置換の環形成原子数5~25の芳香族複素環基、又は環集合からなる基である。P及びQは、それぞれ独立に、置換もしくは無置換の環形成炭素数6~25の芳香族炭化水素基、置換もしくは無置換の環形成原子数5~25の芳香族複素環基、環集合からなる基、下記式4又は式5で表わされる基である。式3においては、L2は、A、B、C、P及びQのいずれかと結合し、式3’おいては、L2は、A’と結合する。k及びlは、それぞれ独立に、0又は1の整数であり、kl≧1である。式4において、Xは、-O-、-S-、又は-NRa-であり、Raは、水素原子、重水素原子、置換もしくは無置換の炭素数1~20の直鎖状もしくは分岐状のアルキル基、置換もしくは無置換の炭素数2~20の直鎖状もしくは分岐状のアルケニル基、置換もしくは無置換の炭素数3~20のシクロアルキル基、基を構成するアルキル基が各々独立に置換もしくは無置換の炭素数1~20のアルキル基であるトリアルキルシリル基、基を構成するアリール基が各々独立に置換もしくは無置換の環形成炭素数6~24のアリール基であるトリアリールシリル基、置換もしくは無置換の炭素数1~20のアルキル基及び置換もしくは無置換の環形成炭素数6~24のアリール基を有するアルキルアリールシリル基、置換もしくは無置換の環形成炭素数6~25のアリール基、及び置換もしくは無置換の環形成原子数5~24のヘテロアリール基から選ばれる原子又は基である。R1及びR2は、それぞれ独立に、置換もしくは無置換の炭素数1~20の直鎖状もしくは分岐状のアルキル基、置換もしくは無置換の炭素数2~15の直鎖状もしくは分岐状のアルケニル基、置換もしくは無置換の炭素数3~20のシクロアルキル基、基を構成するアルキル基が各々独立に置換もしくは無置換の炭素数1~20のアルキル基であるトリアルキルシリル基、基を構成するアリール基が各々独立に置換もしくは無置換の環形成炭素数6~24のアリール基であるトリアリールシリル基、置換もしくは無置換の炭素数1~20のアルキル基及び置換もしくは無置換の環形成炭素数6~24のアリール基を有するアルキルアリールシリル基、置換もしくは無置換の環形成炭素数6~24のアリール基、置換もしくは無置換の環形成原子数5~24のヘテロアリール基、ハロゲン原子、及びシアノ基から選ばれる原子又は基であり、隣接する複数のR1同士、隣接する複数のR2同士、並びに隣接するR1及びR2は互いに結合して飽和もしくは不飽和の環を形成してもよい。a及びbは、それぞれ独立に0~3の整数である。Q1及びQ2は、それぞれ独立に、飽和もしくは不飽和の環を形成する原子数5~25の基である。式5において、Ar1及びAr2は、それぞれ独立に、置換もしくは無置換の環形成炭素数6~25の芳香族炭化水素基、又は置換もしくは無置換の環形成原子数5~25の芳香族複素環基であり、Ar1及びAr2の少なくとも1つは環形成炭素数9~40の環集合基、又は環形成炭素数10~25の縮合芳香族環基である。前記L1、L2、A及びA’から選択される1以上が、下記のいずれかで表わされる基を含む連結基又は基である請求項1に記載の芳香族アミン誘導体。式中、R3及びR4は、それぞれ独立に、水素原子、メチル基、エチル基、プロピル基、イソプロピル基、ブチル基、イソブチル基又はt-ブチル基である。jは、2≦j≦20の整数であり、複数のR3はそれぞれ同じでも異なってもよく、複数のR4はそれぞれ同じでも異なってもよい。式中、R5、R6、R7及びR8は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。R5とR6及び/又はR7とR8は、それぞれ互いに結合して飽和もしくは不飽和の環を形成してもよい。x及びyは、それぞれ1≦x≦3の整数、1≦y≦3の整数であり、xが2又は3の場合、複数のR7は同じでも異なってもよく、yが2又は3の場合、複数のR8は同じでも異なってもよい。式中、R9は、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。zは、1≦z≦4の整数であり、zが2、3又は4の場合、複数のR9は同じでも異なってもよい。式中、R10及びR11は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。複数のR10同士及び/又はR11同士は、互いに結合して飽和もしくは不飽和の環を形成してもよい。cは、1≦c≦3の整数であり、cが2又は3の場合、複数のR11は同じでも異なってもよい。前記L1、L2、A及びA’から選択される1以上が、N原子間の共役を遮断する基を含む連結基又は基である請求項1又は2に記載の芳香族アミン誘導体。前記N原子間の共役を遮断する基を含む連結基又は基が、下記のいずれかで表される基を含む連結基又は基である請求項3に記載の芳香族アミン誘導体。式中、R3及びR4は、それぞれ独立に、水素原子、メチル基、エチル基、プロピル基、イソプロピル基、ブチル基、イソブチル基又はt-ブチル基である。jは、2≦j≦20の整数であり、複数のR3はそれぞれ同じでも異なってもよく、複数のR4はそれぞれ同じでも異なってもよい。式中、R5、R6、R7及びR8は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。R5とR6及び/又はR7とR8は、それぞれ互いに結合して飽和もしくは不飽和の環を形成してもよい。x及びyは、それぞれ1≦x≦3の整数、1≦y≦3の整数であり、xが2又は3の場合、複数のR7は同じでも異なってもよく、yが2又は3の場合、複数のR8は同じでも異なってもよい。式中、R9は、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。zは、1≦z≦4の整数であり、zが2、3又は4の場合、複数のR9は同じでも異なってもよい式中、R10及びR11は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。複数のR10同士及び/又はR11同士は、互いに結合して飽和もしくは不飽和の環を形成してもよい。cは、1≦c≦3の整数であり、cが2又は3の場合、複数のR11は同じでも異なってもよい。P及び/又はQが、それぞれ独立に下記式6又は7で表される基である請求項1~4のいずれかに記載の芳香族アミン誘導体。式中、R1、R2、a、b、Q1、及びQ2は、前記式4と同様である。Xは、-O-、-S-、又は-NRa-であり、Raは、前記式4と同様である。P及び/又はQが、それぞれ下記式8で表される基である請求項1~5のいずれかに記載の芳香族アミン誘導体。式中、R1、R2、a及びbは、前記式4と同様である。Xは、-O-、-S-、又は-NRa-であり、Raは、前記式4と同様である。P及び/又はQが、それぞれ下記式8-1又は8-2で表される基である請求項1~6のいずれかに記載の芳香族アミン誘導体。式中、R1、R2、a及びbは、前記式4と同様である。Xは、-O-、-S-、又は-NRa-であり、Raは、前記式4と同様である。前記L1、L2、A、A’、B、C、P及びQの少なくとも1つに重合性官能基を含む基が結合している請求項1~7に記載の芳香族アミン誘導体。前記重合性官能基を含む基が、下記式iで表わされるビニル基、ビニリデン基、ビニレン基又はエチニレン基を含む基;下記式iiで表わされるベンゾシクロブテン基を含む基;下記式iiiで表わされるN-マレイミド基を含む基;下記式ivで表わされるノルボルネニル基を含む基;下記式vで表わされるアセチレニル基を含む基;又はvi前記式ivで表わされる基以外の置換もしくは無置換のノルボルネン骨格を有する基、置換もしくは無置換のエポキシ基もしくはオキセタン基を有する基、ラクトン構造もしくはラクタム構造を有する官能基、シクロオクタテトラエン基、1,5-シクロオクタジエン基、1,ω-ジエン基、O-ジビニルベンゼン基、及び1,ω-ジイン基からなる群から選択される環化重合又は開環重合可能な官能基を含む基である請求項8~12のいずれかに記載の芳香族アミン誘導体。式中、R12、R13及びR14は、それぞれ独立に、水素原子、フッ素原子、置換もしくは無置換の炭素数1~20の直鎖状もしくは分岐状のアルキル基、又は置換もしくは無置換の環形成炭素数6~24のアリール基である。L11は連結基である。hは0又は1の整数であり、hが0の場合L11は単結合である式中、R15、R16、R17及びR18は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。R15及びR16、R16及びR17、R17及びR18は、それぞれ互いに結合して飽和もしくは不飽和の環を形成してもよい。L11は連結基である。hは0又は1の整数であり、hが0の場合L11は単結合である式中、L11は連結基である。hは0又は1の整数であり、hが0の場合L11は単結合である式中、L11は連結基である。hは0又は1の整数であり、hが0の場合、L11は単結合である式中、R19は、水素原子、置換もしくは無置換の炭素数1~20の直鎖状もしくは分岐状のアルキル基、又は置換もしくは無置換の環形成炭素数6~24のアリール基である。L11は連結基である。hは0又は1の整数であり、hが0の場合、L11は単結合である陰極と陽極間に少なくとも発光層を含む1以上の有機薄膜層を挟持する有機エレクトロルミネッセンス素子であって、前記有機薄膜層の少なくとも1層が、請求項1~9のいずれかに記載の芳香族アミン誘導体及び/又は該アミン誘導体に由来する繰り返し単位を1種以上有する重合体を含有する有機エレクトロルミネッセンス素子。前記有機薄膜層が正孔輸送層及び正孔注入層の少なくとも1層を有し、前記正孔輸送層及び正孔注入層の少なくとも1層が、請求項1~9のいずれかに記載の芳香族アミン誘導体及び/又は該アミン誘導体に由来する繰り返し単位を1種以上有する重合体を含有する請求項10に記載の有機エレクトロルミネッセンス素子。本発明の目的は、高耐熱性、非結晶性及び溶媒への高い溶解性を有し、且つ正孔注入輸送材料として好適な高い正孔移動度を有する芳香族アミン誘導体を提供することである。本発明の目的は、重合性官能基を有する新規重合性単量体と、それを熱重合等で得られる塗布型の有機デバイス用材料、特に正孔注入輸送層を均一に形成できる正孔注入輸送材料として好適な重合体を提供することである。本発明の他の目的は、高温駆動可能、長寿命、高発光効率等の素子特性に優れ、実用に適した有機EL素子を提供することである。本発明によれば、以下の芳香族アミン誘導体等が提供される。1.下記式1で表される芳香族アミン誘導体。式中、Z1は、下記式2で表わされる基である。L1は、連結基であり、L1はさらに1以上の置換基を有してもよい。nは、2~10の整数である。式中、Z2は、下記式3又は3’で表わされる基である。L2は、連結基であり、L2はさらに1以上の置換基を有してもよい。式1のL1は、Z2及びL2のいずれかと結合する。mは、2~10の整数である。上記3及び3’中、Aは、水素原子、置換もしくは無置換の環形成炭素数6~25の芳香族炭化水素基、置換もしくは無置換の環形成原子数5~25の芳香族複素環基、又は環集合からなる基である。A’は、単結合、置換もしくは無置換の環形成炭素数6~25の芳香族炭化水素基、置換もしくは無置換の環形成原子数5~25の芳香族複素環基、又は環集合からなる基である。Bは、単結合、置換もしくは無置換の環形成炭素数6~25の芳香族炭化水素基、置換もしくは無置換の環形成原子数5~25の芳香族複素環基、又は環集合からなる基である。Cは、単結合、置換もしくは無置換の環形成炭素数6~25の芳香族炭化水素基、置換もしくは無置換の環形成原子数5~25の芳香族複素環基、又は環集合からなる基である。P及びQは、それぞれ独立に、置換もしくは無置換の環形成炭素数6~25の芳香族炭化水素基、置換もしくは無置換の環形成原子数5~25の芳香族複素環基、環集合からなる基、下記式4又は式5で表わされる基である。式3においては、L2は、A、B、C、P及びQのいずれかと結合し、式3’おいては、L2は、A’と結合する。k及びlは、それぞれ独立に、0又は1の整数であり、kl≧1である。式4において、Xは、-O-、-S-、又は-NRa-であり、Raは、水素原子、重水素原子、置換もしくは無置換の炭素数1~20の直鎖状もしくは分岐状のアルキル基、置換もしくは無置換の炭素数2~20の直鎖状もしくは分岐状のアルケニル基、置換もしくは無置換の炭素数3~20のシクロアルキル基、基を構成するアルキル基が各々独立に置換もしくは無置換の炭素数1~20のアルキル基であるトリアルキルシリル基、基を構成するアリール基が各々独立に置換もしくは無置換の環形成炭素数6~24のアリール基であるトリアリールシリル基、置換もしくは無置換の炭素数1~20のアルキル基及び置換もしくは無置換の環形成炭素数6~24のアリール基を有するアルキルアリールシリル基、置換もしくは無置換の環形成炭素数6~25のアリール基、及び置換もしくは無置換の環形成原子数5~24のヘテロアリール基から選ばれる原子又は基である。R1及びR2は、それぞれ独立に、置換もしくは無置換の炭素数1~20の直鎖状もしくは分岐状のアルキル基、置換もしくは無置換の炭素数2~15の直鎖状もしくは分岐状のアルケニル基、置換もしくは無置換の炭素数3~20のシクロアルキル基、基を構成するアルキル基が各々独立に置換もしくは無置換の炭素数1~20のアルキル基であるトリアルキルシリル基、基を構成するアリール基が各々独立に置換もしくは無置換の環形成炭素数6~24のアリール基であるトリアリールシリル基、置換もしくは無置換の炭素数1~20のアルキル基及び置換もしくは無置換の環形成炭素数6~24のアリール基を有するアルキルアリールシリル基、置換もしくは無置換の環形成炭素数6~24のアリール基、置換もしくは無置換の環形成原子数5~24のヘテロアリール基、ハロゲン原子、及びシアノ基から選ばれる原子又は基であり、隣接する複数のR1同士、隣接する複数のR2同士、並びに隣接するR1及びR2は互いに結合して飽和もしくは不飽和の環を形成してもよい。a及びbは、それぞれ独立に0~3の整数である。Q1及びQ2は、それぞれ独立に、飽和もしくは不飽和の環を形成する原子数5~25の基である。式5において、Ar1及びAr2は、それぞれ独立に、置換もしくは無置換の環形成炭素数6~25の芳香族炭化水素基、又は置換もしくは無置換の環形成原子数5~25の芳香族複素環基であり、Ar1及びAr2の少なくとも1つは環形成炭素数9~40の環集合基、又は環形成炭素数10~25の縮合芳香族環基である。2.前記L1、L2、A及びA’から選択される1以上が、下記のいずれかで表わされる基を含む連結基又は基である1に記載の芳香族アミン誘導体。式中、R3及びR4は、それぞれ独立に、水素原子、メチル基、エチル基、プロピル基、イソプロピル基、ブチル基、イソブチル基又はt-ブチル基である。jは、2≦j≦20の整数であり、複数のR3はそれぞれ同じでも異なってもよく、複数のR4はそれぞれ同じでも異なってもよい。式中、R5、R6、R7及びR8は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。R5とR6及び/又はR7とR8は、それぞれ互いに結合して飽和もしくは不飽和の環を形成してもよい。x及びyは、それぞれ1≦x≦3の整数、1≦y≦3の整数であり、xが2又は3の場合、複数のR7は同じでも異なってもよく、yが2又は3の場合、複数のR8は同じでも異なってもよい。式中、R9は、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。zは、1≦z≦4の整数であり、zが2、3又は4の場合、複数のR9は同じでも異なってもよい。式中、R10及びR11は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。複数のR10同士及び/又はR11同士は、互いに結合して飽和もしくは不飽和の環を形成してもよい。cは、1≦c≦3の整数であり、cが2又は3の場合、複数のR11は同じでも異なってもよい。3.前記L1、L2、A及びA’から選択される1以上が、N原子間の共役を遮断する基を含む連結基又は基である1又は2に記載の芳香族アミン誘導体。4.前記N原子間の共役を遮断する基を含む連結基又は基が、下記のいずれかで表される基を含む連結基又は基である3に記載の芳香族アミン誘導体。式中、R3及びR4は、それぞれ独立に、水素原子、メチル基、エチル基、プロピル基、イソプロピル基、ブチル基、イソブチル基又はt-ブチル基である。jは、2≦j≦20の整数であり、複数のR3はそれぞれ同じでも異なってもよく、複数のR4はそれぞれ同じでも異なってもよい。式中、R5、R6、R7及びR8は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。R5とR6及び/又はR7とR8は、それぞれ互いに結合して飽和もしくは不飽和の環を形成してもよい。x及びyは、それぞれ1≦x≦3の整数、1≦y≦3の整数であり、xが2又は3の場合、複数のR7は同じでも異なってもよく、yが2又は3の場合、複数のR8は同じでも異なってもよい。式中、R9は、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。zは、1≦z≦4の整数であり、zが2、3又は4の場合、複数のR9は同じでも異なってもよい式中、R10及びR11は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。複数のR10同士及び/又はR11同士は、互いに結合して飽和もしくは不飽和の環を形成してもよい。cは、1≦c≦3の整数であり、cが2又は3の場合、複数のR11は同じでも異なってもよい。5.P及び/又はQが、それぞれ独立に下記式6又は7で表される基である1~4のいずれかに記載の芳香族アミン誘導体。式中、R1、R2、a、b、Q1、及びQ2は、前記式4と同様である。Xは、-O-、-S-、又は-NRa-であり、Raは、前記式4と同様である。6.P及び/又はQが、それぞれ下記式8で表される基である1~5のいずれかに記載の芳香族アミン誘導体。式中、R1、R2、a及びbは、前記式4と同様である。Xは、-O-、-S-、又は-NRa-であり、Raは、前記式4と同様である。7.P及び/又はQが、それぞれ下記式8-1又は8-2で表される基である1~6のいずれかに記載の芳香族アミン誘導体。式中、R1、R2、a及びbは、前記式4と同様である。Xは、-O-、-S-、又は-NRa-であり、Raは、前記式4と同様である。8.前記L1、L2、A、A’、B、C、P及びQの少なくとも1つに重合性官能基を含む基が結合している1~7に記載の芳香族アミン誘導体。9.前記重合性官能基を含む基が、下記式iで表わされるビニル基、ビニリデン基、ビニレン基又はエチニレン基を含む基;下記式iiで表わされるベンゾシクロブテン基を含む基;下記式iiiで表わされるN-マレイミド基を含む基;下記式ivで表わされるノルボルネニル基を含む基;下記式vで表わされるアセチレニル基を含む基;又はvi前記式ivで表わされる基以外の置換もしくは無置換のノルボルネン骨格を有する基、置換もしくは無置換のエポキシ基もしくはオキセタン基を有する基、ラクトン構造もしくはラクタム構造を有する官能基、シクロオクタテトラエン基、1,5-シクロオクタジエン基、1,ω-ジエン基、O-ジビニルベンゼン基、及び1,ω-ジイン基からなる群から選択される環化重合又は開環重合可能な官能基を含む基である8~12のいずれかに記載の芳香族アミン誘導体。式中、R12、R13及びR14は、それぞれ独立に、水素原子、フッ素原子、置換もしくは無置換の炭素数1~20の直鎖状もしくは分岐状のアルキル基、又は置換もしくは無置換の環形成炭素数6~24のアリール基である。L11は連結基である。hは0又は1の整数であり、hが0の場合L11は単結合である式中、R15、R16、R17及びR18は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。R15及びR16、R16及びR17、R17及びR18は、それぞれ互いに結合して飽和もしくは不飽和の環を形成してもよい。L11は連結基である。hは0又は1の整数であり、hが0の場合L11は単結合である式中、L11は連結基である。hは0又は1の整数であり、hが0の場合L11は単結合である式中、L11は連結基である。hは0又は1の整数であり、hが0の場合、L11は単結合である式中、R19は、水素原子、置換もしくは無置換の炭素数1~20の直鎖状もしくは分岐状のアルキル基、又は置換もしくは無置換の環形成炭素数6~24のアリール基である。L11は連結基である。hは0又は1の整数であり、hが0の場合、L11は単結合である10.陰極と陽極間に少なくとも発光層を含む1以上の有機薄膜層を挟持する有機エレクトロルミネッセンス素子であって、前記有機薄膜層の少なくとも1層が、1~9のいずれかに記載の芳香族アミン誘導体及び/又は該アミン誘導体に由来する繰り返し単位を1種以上有する重合体を含有する有機エレクトロルミネッセンス素子。11.前記有機薄膜層が正孔輸送層及び正孔注入層の少なくとも1層を有し、前記正孔輸送層及び正孔注入層の少なくとも1層が、1~9のいずれかに記載の芳香族アミン誘導体及び/又は該アミン誘導体に由来する繰り返し単位を1種以上有する重合体を含有する10に記載の有機エレクトロルミネッセンス素子。本発明によれば、高耐熱性、非結晶性及び溶媒への高い溶解性を有し、且つ正孔注入輸送材料として好適な高い正孔移動度を有する芳香族アミン誘導体が得られる。本発明によれば、重合性官能基を有する新規重合性単量体と、それを熱重合等で得られる塗布型の有機デバイス用材料、特に正孔注入輸送層を均一に形成できる正孔注入輸送材料として好適な重合体が得られる。本発明によれば、高温駆動可能、長寿命、高発光効率等の素子特性に優れ、実用に適した有機EL素子が得られる。本発明の芳香族アミン誘導体は、下記式1で表わされる。式中、Z1は、下記式2で表わされる基である。L1は、連結基であり、L1はさらに1以上の置換基を有してもよい。nは、2~10の整数である。式中、Z2は、下記式3又は3’で表わされる基である。L2は、連結基であり、L2はさらに1以上の置換基を有してもよい。式1のL1は、Z2及びL2のいずれかと結合する。mは、2~10の整数である。上記式3においては、L2は、A、B、C、P及びQのいずれかと結合し、式3’のおいては、L2は、A’と結合する。式中、Aは、水素原子、置換もしくは無置換の環形成炭素数6~25の芳香族炭化水素基、置換もしくは無置換の環形成原子数5~25の芳香族複素環基、又は環集合からなる基である。A’は、単結合、置換もしくは無置換の環形成炭素数6~25の芳香族炭化水素基、置換もしくは無置換の環形成原子数5~25の芳香族複素環基、又は環集合からなる基である。Bは、単結合、置換もしくは無置換の環形成炭素数6~25の芳香族炭化水素基、置換もしくは無置換の環形成原子数5~25の芳香族複素環基、又は環集合からなる基である。Cは、単結合、置換もしくは無置換の環形成炭素数6~25の芳香族炭化水素基、置換もしくは無置換の環形成原子数5~25の芳香族複素環基、又は環集合からなる基である。P及びQは、それぞれ独立に、置換もしくは無置換の環形成炭素数6~25の芳香族炭化水素基、置換もしくは無置換の環形成原子数5~25の芳香族複素環基、環集合からなる基、下記式4又は式5で表わされる基である。k及びlは、それぞれ独立に、0又は1の整数であり、kl≧1である。式4において、Xは、-O-、-S-、又は-NRa-であり、Raは、水素原子、重水素原子、置換もしくは無置換の炭素数1~20の直鎖状もしくは分岐状のアルキル基、置換もしくは無置換の炭素数2~20の直鎖状もしくは分岐状のアルケニル基、置換もしくは無置換の炭素数3~20のシクロアルキル基、基を構成するアルキル基が各々独立に置換もしくは無置換の炭素数1~20のアルキル基であるトリアルキルシリル基、基を構成するアリール基が各々独立に置換もしくは無置換の環形成炭素数6~24のアリール基であるトリアリールシリル基、置換もしくは無置換の炭素数1~20のアルキル基及び置換もしくは無置換の環形成炭素数6~24のアリール基を有するアルキルアリールシリル基、置換もしくは無置換の環形成炭素数6~25のアリール基、及び置換もしくは無置換の環形成原子数5~24のヘテロアリール基から選ばれる原子又は基である。R1及びR2は、それぞれ独立に、置換もしくは無置換の炭素数1~20の直鎖状もしくは分岐状のアルキル基、置換もしくは無置換の炭素数2~15の直鎖状もしくは分岐状のアルケニル基、置換もしくは無置換の炭素数3~20のシクロアルキル基、基を構成するアルキル基が各々独立に置換もしくは無置換の炭素数1~20のアルキル基であるトリアルキルシリル基、基を構成するアリール基が各々独立に置換もしくは無置換の環形成炭素数6~24のアリール基であるトリアリールシリル基、置換もしくは無置換の炭素数1~20のアルキル基及び置換もしくは無置換の環形成炭素数6~24のアリール基を有するアルキルアリールシリル基、置換もしくは無置換の環形成炭素数6~24のアリール基、置換もしくは無置換の環形成原子数5~24のヘテロアリール基、ハロゲン原子、及びシアノ基から選ばれる原子又は基であり、隣接する複数のR1同士、隣接する複数のR2同士、並びに隣接するR1及びR2は互いに結合して飽和もしくは不飽和の環を形成してもよい。a及びbは、それぞれ独立に0~3の整数である。Q1及びQ2は、それぞれ独立に、飽和もしくは不飽和の環を形成する原子数5~25の基である。式5において、Ar1及びAr2は、それぞれ独立に、置換もしくは無置換の環形成炭素数6~25の芳香族炭化水素基、又は置換もしくは無置換の環形成原子数5~25の芳香族複素環基であり、Ar1及びAr2の少なくとも1つは環形成炭素数9~40、好ましくは18~25の環集合からなる基、又は環形成炭素数10~25の縮合芳香族環基である。A、A’、B、C、P、Q、Ar1及びAr2の環集合からなる基の環集合とは、2個以上の環芳香族炭化水素の単環及び縮合環、並びに芳香族複素環の単環及び縮合環から選択される2以上の環が単結合又は二重結合で互いに直接結合し、当該直接結合の数が、環の数より1だけ少ない構造をいう。例えば、ベンゼン環-ベンゼン環が連結したもの、ベンゼン環-ナフタレン環が連結したもの、ベンゼン環-ナフタレン環-ピリジン環が連結したもの等が挙げられる。尚、環集合からなる基について、当該環集合以外の他の基との結合位置は、環集合を形成しているいずれの環のいずれの位置でもよい。また、本発明の縮合芳香族環とは、少なくとも2つの環が2個の共通原子で結合し、少なくとも1つの環が芳香族環であるものをいう。当該縮合芳香族環基の具体例としては、ナフチル基、アントリル基、フルオレニル基等が挙げられる。本発明の芳香族アミン誘導体は、芳香族アミンユニットZ1を1分子内に複数有することによって分子の平面性が失われ、塗布溶媒への溶解性及び非結晶性が得られる。また、芳香族アミン誘導体が、後述する重合性官能基を有する場合には、高分子量化できるため、高耐熱性高Tg:高ガラス転移温度を有し、高温処理され重合体膜となったとしても、当該塗布膜は結晶化しづらく、均一な膜の形成が可能である。その結果、寿命、発光効率等の素子特性に優れ、ディスプレイや照明用途で特に実用的な高温駆動を施しても、劣化の小さい、実用に適した有機EL素子が得られる。さらに、正孔注入輸送層が均一に形成できるため、ディスプレイや照明用途の低コスト化又は大画面化に適している。本発明の芳香族アミン誘導体は、式4の構造を有することによって、電子を遮断して発光層に効率よく正孔と電子を再結合させるための広いバンドギャップを有し、発光層への正孔注入に適したイオン化ポテンシャルの調整が容易になり、低電圧化のための高い正孔移動度等を有する。また、本発明の芳香族アミン誘導体は、式5の構造を有することによって、高耐熱性高Tg:高ガラス転移温度が得られる。塗布溶媒は一般に高沸点溶媒であり、塗布後に残留溶媒を除去する必要があるが、その際に高温処理が必要となる。その場合、芳香族アミン誘導体が、後述する重合性官能基を有し、重合体膜になったとしても、処理温度がTgを超えると膜界面が乱れたり、分子配列が乱れたりするが、本発明の構造では、それが緩和される。その結果、寿命、発光効率等の素子特性に優れ、ディスプレイや照明用途で特に実用的な高温駆動を施しても、劣化の小さい、実用に適した有機EL素子が得られる。式1~3及び3’において、好ましくはL1、L2、A及びA’から選択される1以上が、下記のいずれかで表わされる基を含む連結基又は基である。式3’のA’は、以下のうち2価の基を含む連結基が好ましい。下記の基を含む連結基又は基は、複数の芳香族アミンユニット正孔注入輸送ユニットを結合させ、芳香族アミン誘導体の非結晶性及び溶媒への溶解性を高め、均一な大画面塗布成膜を容易にすることができる。また、芳香族アミン誘導体が後述する重合性官能基を有する場合には、当該単量体芳香族アミン誘導体からなる重合体を非結晶性とすることができる。これにより、たとえ単量体が高温処理されて重合体膜となったとしても、塗布膜は結晶化しづらく、均一な膜が形成できる。その結果、寿命、発光効率等の素子特性に優れ、ディスプレイや照明用途で特に実用的な高温駆動を施しても、劣化の小さい、実用に適した有機EL素子が得られる。さらに、正孔注入輸送層が均一に形成できるため、ディスプレイや照明用途の低コスト化及び大画面化に適している。尚、L1、L2、A及びA’は、下記の基のいずれかをその構造の一部に含めばよく、複数の同一の下記の基の繰り返しからなる基を含んでもよく、複数の異なる基の組み合わせからなる下記の基を含んでもよい。式中、R3及びR4は、それぞれ独立に、水素原子、メチル基、エチル基、プロピル基、イソプロピル基、ブチル基、イソブチル基又はt-ブチル基である。jは、2≦j≦20の整数であり、複数のR3はそれぞれ同じでも異なってもよく、複数のR4はそれぞれ同じでも異なってもよい。式中、R5、R6、R7及びR8は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。R5とR6及び/又はR7とR8は、それぞれ互いに結合して飽和もしくは不飽和の環を形成してもよい。x及びyは、それぞれ1≦x≦3の整数、1≦y≦3の整数であり、xが2又は3の場合、複数のR7は同じでも異なってもよく、yが2又は3の場合、複数のR8は同じでも異なってもよい。式中、R9は、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。zは、1≦z≦4の整数であり、zが2、3又は4の場合、複数のR9は同じでも異なってもよい。式中、R10及びR11は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。複数のR10同士及び/又はR11同士は、互いに結合して飽和もしくは不飽和の環を形成してもよい。cは、1≦c≦3の整数であり、cが2又は3の場合、複数のR11は同じでも異なってもよい。式1~3及び3’において、好ましくはL1、L2、A及びA’から選択される1以上が、N原子間の共役を遮断する基を含む連結基又は基である。ここで共役を遮断するとは、N原子が有する非共有電子対の電子雲が、複数のN原子間で重ならないことを意味する。L1、L2、A及びA’がN原子の共役を遮断することによって、複数のZ1の正孔注入輸送性ユニット間の共役が遮断され、得られる重合体膜が、電子を遮断して発光層に効率よく正孔と電子を再結合させる広いバンドギャップ、及び発光層への正孔注入に適したイオン化ポテンシャルを発現することができる。上記N原子間の共役を遮断する基を含む連結基は、好ましくは下記のいずれかで表される基を含む連結基である。式3’のA’がN原子間の共役を遮断する基を含む連結基である場合、当該連結基は、好ましくは下記の2価の基を含む連結基である。尚、N原子間の共役を遮断する基を含む連結基は、下記の基のいずれかをその構造の一部に含めばよく、複数の同一の下記の基の繰り返しからなる基を含んでもよく、複数の異なる基の組み合わせからなる下記の基を含んでもよい。式中、R3及びR4は、それぞれ独立に、水素原子、メチル基、エチル基、プロピル基、イソプロピル基、ブチル基、イソブチル基又はt-ブチル基である。jは、2≦j≦20の整数であり、複数のR3はそれぞれ同じでも異なってもよく、複数のR4はそれぞれ同じでも異なってもよい。式中、R5、R6、R7及びR8は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。R5とR6及び/又はR7とR8は、それぞれ互いに結合して飽和もしくは不飽和の環を形成してもよい。x及びyは、それぞれ1≦x≦3の整数、1≦y≦3の整数であり、xが2又は3の場合、複数のR7は同じでも異なってもよく、yが2又は3の場合、複数のR8は同じでも異なってもよい。式中、R9は、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。zは、1≦z≦4の整数であり、zが2、3又は4の場合、複数のR9は同じでも異なってもよい式中、R10及びR11は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。複数のR10同士及び/又はR11同士は、互いに結合して飽和もしくは不飽和の環を形成してもよい。cは、1≦c≦3の整数であり、cが2又は3の場合、複数のR11は同じでも異なってもよい。式3において、P及び/又はQは、好ましくはそれぞれ下記式6又は7で表される基である。P及びQを、式6又は7で表される1価の基にすることによって、芳香族アミン誘導体の耐電子性かつ正孔移動度を高めつつ、非結晶性を高めることができる。また、芳香族アミン誘導体が重合性官能基を有する場合には、得られる重合体膜の耐電子性、正孔移動度及び非結晶性を高めることができる。式中、R1、R2、a、b、Q1、及びQ2は、式4と同様である。Xは、-O-、-S-、又は-NRa-であり、Raは、式4と同様である。式3において、P及び/又はQは、好ましくはそれぞれ下記式8で表される基である。式中、R1、R2、a及びbは、式4と同様である。Xは、-O-、-S-、又は-NRa-であり、Raは、式4と同様である。式3及び3’において、P及び/又はQは、好ましくはそれぞれ下記式8-1又は8-2で表される基である。P及び/又はQを、式8-1又は8-2で表される1価の基のいずれかとすることによって、芳香族アミン誘導体の合成及び精製が容易となって、純度を向上させることができ、得られる有機EL素子等のデバイスの長寿命化が可能となる。また、芳香族アミン誘導体が重合性官能基を有する場合には、得られる重合膜の耐電子性、正孔移動度及び非結晶性を高めることができる。式中、R1、R2、a及びbは、式4と同様である。Xは、-O-、-S-、又は-NRa-であり、Raは、式4と同様である。本発明の芳香族アミン誘導体は、好ましくは式1~3及び3’のL1、L2、A、A’、B、C、P及びQの少なくとも1つに重合性官能基を含む基が結合している重合性単量体である。尚、重合性官能基を含む基とは、1種類の単位化合物の分子が2以上結合して、単位化合物の整数倍の分子量をもつ化合物を生成する化学反応を引き起こしうる官能基を有する基である。上記重合性官能基を含む基は、好ましくはL1に結合している。重合性官能基を含む基がL1に置換するとことにより、当該重合性官能基を含む基は、Z1の正孔注入輸送性ユニットと距離を置くことができ、重合の反応種であるラジカル及び/又はカチオンのよる正孔注入輸送性ユニットへの悪影響を低減することができる。また、単量体が重合体となった場合において、Z1の正孔注入輸送性ユニットの自由度が確保され、低分子に近い状態でホール移動を分子間で行うことができ、重合体であっても正孔移動度は維持されやすい。本発明の芳香族アミン誘導体は、好ましくは2以上の重合性官能基を含む基を有する。芳香族アミン誘導体が2以上の重合性官能基を含む基を有することによって、重合性単量体の塗布溶媒への溶解性を高めることができる。また、単量体が重合体となった場合には、当該重合体は架橋構造を有するので、積層する発光材の塗布溶媒に不溶となり、正孔注入輸送層と発光層の界面を乱すことなく、発光素子の積層構造が得られる。上記重合性官能基を含む基は、好ましくは下記式iで表わされるビニル基、ビニリデン基、ビニレン基又はエチニレン基を含む基;下記式iiで表わされるベンゾシクロブテン基を含む基;下記式iiiで表わされるN-マレイミド基を含む基;下記式ivで表わされるノルボルネニル基を含む基;下記式vで表わされるアセチレニル基を含む基;又はvi式ivで表わされる基以外の置換もしくは無置換のノルボルネン骨格を有する基、置換もしくは無置換のエポキシ基もしくはオキセタン基を有する基、ラクトン構造もしくはラクタム構造を有する官能基、シクロオクタテトラエン基、1,5-シクロオクタジエン基、1,ω-ジエン基、O-ジビニルベンゼン基、及び1,ω-ジイン基からなる群から選択される環化重合又は開環重合可能な官能基を含む基である。式中、R12、R13及びR14は、それぞれ独立に、水素原子、フッ素原子、置換もしくは無置換の炭素数1~20の直鎖状もしくは分岐状のアルキル基、又は置換もしくは無置換の環形成炭素数6~24のアリール基である。L11は連結基である。hは0又は1の整数であり、hが0の場合L11は単結合である式中、R15、R16、R17及びR18は、それぞれ独立に、水素原子、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、又は環形成原子数5~24のヘテロアリール基である。R15及びR16、R16及びR17、R17及びR18は、それぞれ互いに結合して飽和もしくは不飽和の環を形成してもよい。L11は連結基である。hは0又は1の整数であり、hが0の場合L11は単結合である式中、L11は連結基である。hは0又は1の整数であり、hが0の場合L11は単結合である式中、L11は連結基である。hは0又は1の整数であり、hが0の場合、L11は単結合である式中、R19は、水素原子、置換もしくは無置換の炭素数1~20の直鎖状もしくは分岐状のアルキル基、又は置換もしくは無置換の環形成炭素数6~24のアリール基である。L11は連結基である。hは0又は1の整数であり、hが0の場合、L11は単結合である式i~vにおいて、L11の2価の連結基は、好ましくは-L12-、-O-、-C=O-、-C=OO-、-OC=O-、-C=ONR15-、-NR16C=O-、-NR17-、-S-、及び-C=S-で表わされる2価の連結基のいずれかを含む、又は2以上のこれら連結基が任意の順序で結合した連結基を含む。L12は、置換もしくは無置換の環形成炭素数6~24のアリーレン基、置換もしくは無置換の環形成原子数3~24の2価の複素環基、置換もしくは無置換の炭素数1~20の直鎖状もしくは分岐状のアルキレン基、置換もしくは無置換のビニレン基、置換もしくは無置換のビニリデン基、及びエチニレン基からなる群から選択される連結基、又は前記群から選択される2以上の基が任意の順序で結合してなる連結基であり、R15~R17は、それぞれ独立に、水素原子、置換もしくは無置換の炭素数1~20の直鎖状もしくは分岐状のアルキル基、及び置換もしくは無置換の環形成炭素数6~24のアリール基からなる群から選択されるL11が上記のような連結基であることにより、単量体の塗布溶媒への溶解性が向上し、重合反応率が高く、未反応単量体が減り、有機デバイス、特に有機EL素子の耐久性及び寿命を向上させることができる。上記L12は、好ましくは置換もしくは無置換の炭素数3~12の直鎖状もしくは分岐状のアルキレン基を含む連結基である。L12が炭素数3~12の直鎖状もしくは分岐状のアルキレン基を含むことで、単量体の塗布溶媒への溶解性が向上できるとともに、Z1の正孔注入輸送性ユニットと重合性官能基の重合反応を行う部分とが離れるので、重合の反応種であるラジカル、カチオンによる悪影響を低減することができる。また、重合性官能基の自由度が増すので、重合反応率が高く、未反応単量体が減り、有機デバイス、特に有機EL素子の駆動時に悪影響を及ぼすような未反応単量体起因のラジカル及び/又はカチオンが低減されるので、有機デバイス、特に有機EL素子の耐久性、寿命を向上させることができる。また、単量体が重合して重合体となった場合において、Z1の正孔注入輸送性ユニットの自由度があるので、低分子に近い状態でホール移動を分子間で行うことができ、重合体であっても、正孔移動度は維持されやすい。尚、アルキレン基は、アルキル基から水素原子を引き抜いた2価の基であり、アルキレン基の炭素数3未満の場合には、上記効果が薄い場合があり、炭素数12を超える場合には、絶縁成分が増えるので、正孔輸送機能が低下し、有機デバイス、特に有機EL素子の効率低下電圧上昇が生じやすかったり、耐熱性が低下ガラス転移温度低下するおそれがある。viの基としては、置換もしくは無置換のエポキシ基もしくはオキセタン基を有する基が好ましい。重合性官能基を含む基がviの基である場合、重合反応を低温で行うことができ、正孔注入輸送性ユニットへの熱による悪影響を少なくすることができる。式1~8を構成する基の具体例を以下説明する。本発明においてアリール基は、芳香族炭化水素化合物から水素原子を除くことにより導かれる基を意味する。1価のアリール基のみならず、2価であるアリーレン基等も含む。式1~8を構成する基が2価以上の基の場合は、以下に示すアリール基の具体例に対応する残基である。また、アリール基を芳香族炭化水素基又は芳香族炭化水素残基という場合もある。ヘテロアリール基は芳香族複素化合物から水素原子を除くことにより導かれる基を意味する。1価のヘテロアリール基のみならず、2価であるヘテロアリーレン基等も含む。式1~8を構成する基が2価以上の基の場合は、以下に示すヘテロアリール基の具体例に対応する残基である。また、ヘテロアリール基を芳香族複素炭化水素基、芳香族複素炭化水素残基又は芳香族複素環基という場合もある。また、本発明において水素原子は、重水素原子及び三重水素原子も含む。アリール基芳香族炭化水素基としては、フェニル基、1-ナフチル基、2-ナフチル基、1-アントリル基、2-アントリル基、9-アントリル基、1-フェナントリル基、2-フェナントリル基、3-フェナントリル基、4-フェナントリル基、9-フェナントリル基、1-ナフタセニル基、2-ナフタセニル基、9-ナフタセニル基、1-ピレニル基、2-ピレニル基、4-ピレニル基、ビフェニル-2-イル基、ビフェニル-3-イル基、ビフェニル-4-イル基、p-ターフェニル-4-イル基、p-ターフェニル-3-イル基、p-ターフェニル-2-イル基、m-ターフェニル-4-イル基、m-ターフェニル-3-イル基、m-ターフェニル-2-イル基、o-トリル基、m-トリル基、p-トリル基、p-t-ブチルフェニル基、p-2-フェニルプロピルフェニル基、3-メチル-2-ナフチル基、4-メチル-1-ナフチル基、4-メチル-1-アントリル基、4’-メチルビフェニル-4-イル基、4-t-ブチル-p-ターフェニル-4-イル基、フルオレン-1-イル基、フルオレン-2-イル基、フルオレン-3-イル基、フルオレン-4-イル基等が挙げられる。中でも、好ましくはフェニル基、1-ナフチル基、2-ナフチル基、1-アントリル基、2-アントリル基、9-アントリル基、ビフェニル-2-イル基、ビフェニル-3-イル基、ビフェニル-4-イル基、p-ターフェニル-4-イル基、p-ターフェニル-3-イル基、p-ターフェニル-2-イル基、o-トリル基、m-トリル基、p-トリル基、フルオレン-2-イル基、フルオレン-3-イル基であり、より好ましくはフェニル基、1-ナフチル基、2-ナフチル基、m-トリル基、p-トリル基、フルオレン-2-イル基、フルオレン-3-イル基である。アルキル基としては、メチル基、エチル基、プロピル基、イソプロピル基、n-ブチル基、イソブチル基、sec-ブチル基、tert-ブチル基、n-ペンチル基、n-ヘキシル基、n-ヘプチル基、n-オクチル基、n-ノニル基、n-デカニル、n-ウンデカニル、n-ドデカニル基、ヒドロキシメチル基、1-ヒドロキシエチル基、2-ヒドロキシエチル基、2-ヒドロキシイソブチル基、1,2-ジヒドロキシエチル基、1,3-ジヒドロキシイソプロピル基、2,3-ジヒドロキシ-t-ブチル基、1,2,3-トリヒドロキシプロピル基等が挙げられ、好ましくは、メチル基、エチル基、プロピル基、イソプロピル基、n-ブチル基、イソブチル基、sec-ブチル基、tert-ブチル基、n-ペンチル基、n-ヘキシル基、n-ヘプチル基、n-オクチル基、n-ノニル基、が挙げられる。アルケニル基としては、上述したアルキル基の分子内に不飽和結合を有する置換基が挙げられる。シクロアルキル基としては、シクロプロピル基、シクロブチル基、シクロペンチル基、シクロヘキシル基、シクロペンチルメチル基、シクロヘキシルメチル基、シクロヘキシルエチル基、4-フルオロシクロヘキシル基、1-アダマンチル基、2-アダマンチル基、1-ノルボルニル基、2-ノルボルニル基等が挙げられ、好ましくはシクロペンチル基、シクロヘキシル基である。トリアルキルシリル基としては、トリメチルシリル基、ビニルジメチルシリル基、トリエチルシリル基、トリプロピルシリル基、プロピルジメチルシリル基、トリブチルシリル基、t-ブチルジメチルシリル基、トリペンチルシリル基、トリヘプチルシリル基、トリヘキシルシリル基等が挙げられ、好ましくはトリメチルシリル基、トリエチルシリル基である。尚、シリル基に置換しているアルキル基は、同一でも異なっていてもよい。トリアリールシリル基としては、トリフェニルシリル基、トリナフチルシリル基等が挙げられ、好ましくはトリフェニルシリル基である。シリル基に置換しているアリール基は、同一でも異なっていてもよい。アルキルアリールシリル基としては、ジメチルフェニルシリル基、ジエチルフェニルシリル基、ジフェニルメチルシリル基、エチルジフェニルシリル基等が挙げられ、好ましくはジフェニルメチルシリル基、エチルジフェニルシリル基である。シリル基に置換しているアルキル基及びアリール基は、同一でも異なっていてもよい。ヘテロアリール基芳香族複素環基としては、1-ピロリル基、2-ピロリル基、3-ピロリル基、ピラジニル基、2-ピリジニル基、3-ピリジニル基、4-ピリジニル基、1-インドリル基、2-インドリル基、3-インドリル基、4-インドリル基、5-インドリル基、6-インドリル基、7-インドリル基、1-イソインドリル基、2-イソインドリル基、3-イソインドリル基、4-イソインドリル基、5-イソインドリル基、6-イソインドリル基、7-イソインドリル基、2-フリル基、3-フリル基、2-ベンゾフラニル基、3-ベンゾフラニル基、4-ベンゾフラニル基、5-ベンゾフラニル基、6-ベンゾフラニル基、7-ベンゾフラニル基、1-イソベンゾフラニル基、3-イソベンゾフラニル基、4-イソベンゾフラニル基、5-イソベンゾフラニル基、6-イソベンゾフラニル基、7-イソベンゾフラニル基、キノリル基、3-キノリル基、4-キノリル基、5-キノリル基、6-キノリル基、7-キノリル基、8-キノリル基、1-イソキノリル基、3-イソキノリル基、4-イソキノリル基、5-イソキノリル基、6-イソキノリル基、7-イソキノリル基、8-イソキノリル基、2-キノキサリニル基、5-キノキサリニル基、6-キノキサリニル基、1-カルバゾリル基、2-カルバゾリル基、3-カルバゾリル基、4-カルバゾリル基、9-カルバゾリル基、1-フェナントリジニル基、2-フェナントリジニル基、3-フェナントリジニル基、4-フェナントリジニル基、6-フェナントリジニル基、7-フェナントリジニル基、8-フェナントリジニル基、9-フェナントリジニル基、10-フェナントリジニル基、1-アクリジニル基、2-アクリジニル基、3-アクリジニル基、4-アクリジニル基、9-アクリジニル基、1,7-フェナントロリン-2-イル基、1,7-フェナントロリン-3-イル基、1,7-フェナントロリン-4-イル基、1,7-フェナントロリン-5-イル基、1,7-フェナントロリン-6-イル基、1,7-フェナントロリン-8-イル基、1,7-フェナントロリン-9-イル基、1,7-フェナントロリン-10-イル基、1,8-フェナントロリン-2-イル基、1,8-フェナントロリン-3-イル基、1,8-フェナントロリン-4-イル基、1,8-フェナントロリン-5-イル基、1,8-フェナントロリン-6-イル基、1,8-フェナントロリン-7-イル基、1,8-フェナントロリン-9-イル基、1,8-フェナントロリン-10-イル基、1,9-フェナントロリン-2-イル基、1,9-フェナントロリン-3-イル基、1,9-フェナントロリン-4-イル基、1,9-フェナントロリン-5-イル基、1,9-フェナントロリン-6-イル基、1,9-フェナントロリン-7-イル基、1,9-フェナントロリン-8-イル基、1,9-フェナントロリン-10-イル基、1,10-フェナントロリン-2-イル基、1,10-フェナントロリン-3-イル基、1,10-フェナントロリン-4-イル基、1,10-フェナントロリン-5-イル基、2,9-フェナントロリン-1-イル基、2,9-フェナントロリン-3-イル基、2,9-フェナントロリン-4-イル基、2,9-フェナントロリン-5-イル基、2,9-フェナントロリン-6-イル基、2,9-フェナントロリン-7-イル基、2,9-フェナントロリン-8-イル基、2,9-フェナントロリン-10-イル基、2,8-フェナントロリン-1-イル基、2,8-フェナントロリン-3-イル基、2,8-フェナントロリン-4-イル基、2,8-フェナントロリン-5-イル基、2,8-フェナントロリン-6-イル基、2,8-フェナントロリン-7-イル基、2,8-フェナントロリン-9-イル基、2,8-フェナントロリン-10-イル基、2,7-フェナントロリン-1-イル基、2,7-フェナントロリン-3-イル基、2,7-フェナントロリン-4-イル基、2,7-フェナントロリン-5-イル基、2,7-フェナントロリン-6-イル基、2,7-フェナントロリン-8-イル基、2,7-フェナントロリン-9-イル基、2,7-フェナントロリン-10-イル基、1-フェナジニル基、2-フェナジニル基、1-フェノチアジニル基、2-フェノチアジニル基、3-フェノチアジニル基、4-フェノチアジニル基、10-フェノチアジニル基、1-フェノキサジニル基、2-フェノキサジニル基、3-フェノキサジニル基、4-フェノキサジニル基、10-フェノキサジニル基、2-オキサゾリル基、4-オキサゾリル基、5-オキサゾリル基、2-オキサジアゾリル基、5-オキサジアゾリル基、3-フラザニル基、2-チエニル基、3-チエニル基、2-メチルピロール-1-イル基、2-メチルピロール-3-イル基、2-メチルピロール-4-イル基、2-メチルピロール-5-イル基、3-メチルピロール-1-イル基、3-メチルピロール-2-イル基、3-メチルピロール-4-イル基、3-メチルピロール-5-イル基、2-t-ブチルピロール-4-イル基、3-2-フェニルプロピルピロール-1-イル基、2-メチル-1-インドリル基、4-メチル-1-インドリル基、2-メチル-3-インドリル基、4-メチル-3-インドリル基、2-t-ブチル1-インドリル基、4-t-ブチル1-インドリル基、2-t-ブチル3-インドリル基、4-t-ブチル3-インドリル基等が挙げられる。好ましくは、1-ピロリル基、2-ピロリル基、3-ピロリル基、1-カルバゾリル基、2-カルバゾリル基、3-カルバゾリル基、4-カルバゾリル基、9-カルバゾリル基である。ハロゲン原子としては、フッ素原子、塩素原子及び臭素原子が挙げられ、好ましくはフッ素原子である。L1及びL2のアルカン残基及びシクロアルカン残基としては、上述のアルキル基及びシクロアルキル基に対応する残基が挙げられる。また、L1及びL2のトリアルキルアミン残基、トリアリールアミン残基及びアルキルアリールアミン残基としては、アミンに上述のアリール基及びアルキル基が置換した残基が挙げられる。以下は、置換基について説明する。置換もしくは無置換という場合の置換基は、それぞれ独立に、炭素数1~20の直鎖状もしくは分岐状のアルキル基、炭素数2~20の直鎖状もしくは分岐状のアルケニル基、炭素数3~20のシクロアルキル基、炭素数1~20のアルキル基を有するトリアルキルシリル基、環形成炭素数6~24のアリール基を有するトリアリールシリル基、炭素数1~20のアルキル基及び環形成炭素数6~24のアリール基を有するアルキルアリールシリル基、環形成炭素数6~24のアリール基、環形成原子数5~24のヘテロアリール基、ハロゲン原子又はシアノ基である。具体的には、上記のアリール基、アルキル基、アルケニル基、シクロアルキル基、トリアルキルシリル基、トリアリールシリル基、アルキルアリールシリル基、ヘテロアリール基、ハロゲン原子又はシアノ基から選ばれる。上記のアルキル基等の具体例については、前記に挙げた例が該当する。L1及びL2が置換基を有する場合における置換基についても上記の通りである。本発明の芳香族アミン誘導体の具体例を以下に示すが、本発明の芳香族アミン誘導体は、下記具体例に限定されない。本発明の芳香族アミン誘導体は、有機デバイス用材料、正孔注入輸送用材料、有機エレクトロルミネッセンス素子用材料に好適に利用でき、得られる有機デバイス、特に有機EL素子において、寿命、発光効率等の素子特性に優れ、さらに、ディスプレイや照明用途で実用的な高温駆動を行っても、劣化が小さく、実用に適した有機EL素子を提供することができる。また、塗布法で正孔注入輸送層が均一に形成できるため、ディスプレイや照明用途の低コスト化又は大画面化に適している。ここで、上記有機デバイスの例としては、有機EL素子のほかに、有機TFT、有機太陽電池等の光電変換素子、イメージセンサー等が挙げられる。有機EL素子の例としては、壁掛けテレビのフラットパネルディスプレイ等の平面発光体、一般又は特殊照明、複写機、プリンター、液晶ディスプレイのバックライト又は計器類等の光源、表示板、標識灯等に利用できる。また、本発明の芳香族アミン誘導体は、電子写真感光体用材料としても使用できる。重合性官能基を含む基を有する芳香族アミン誘導体である重合性単量体について、当該重合性単量体に由来する繰り返し単位を1種以上有する重合体以下、本発明の重合体という場合があるも、上記と同様の有機デバイス用材料、正孔注入輸送用材料、有機エレクトロルミネッセンス素子用材料に好適に利用でき、得られる有機デバイス、特に有機EL素子において、寿命、発光効率等の素子特性に優れ、さらに、ディスプレイや照明用途で実用的な高温駆動を行っても、劣化が小さく、実用に適した有機EL素子を提供することができる。また、塗布法で正孔注入輸送層が均一に形成できるため、ディスプレイや照明用途の低コスト化又は大画面化に適している。本発明の重合体は、以下のいずれかである:a本発明の重合性単量体からなる群から選択された1種に由来する繰り返し単位を有する単独重合体b本発明の重合性単量体からなる群から選択された2種以上の単量体に由来する繰り返し単位を有する共重合体c本発明の重合性単量体からなる群から選択された1種以上の単量体に由来する繰り返し単位と他の単量体に由来する繰り返し単位を含む共重合体本発明の重合体が、上記cの共重合体である場合、本発明の重合性単量体由来の単位を、50モル以上含有していることが好ましく、70モル以上含有することがより好ましい。本発明の重合性単量体成分が50モル未満の場合、本発明の重合性単量体を用いて得られる上記効果が十分に発揮されないおそれがある。本発明の重合体の分子量は特に制限はなく、2量体以上のオリゴマーから超高分子体まで含まれる。重合体は数平均分子量Mnで、好ましくは103~108、より好ましくは5×103~106である。また、重量平均分子量Mwで、好ましくは103~108、より好ましくは5×103~106である。また、Mw/Mnで表される分子量分布は、特に制限はないが、10以下が好ましく、3以下がさらに好ましい。重合体の分子量があまりに大きすぎると、ゲル化により素子作製において均質な製膜ができなくなり、また、分子量が小さすぎると溶解性制御が困難になるという問題がある。尚、数平均分子量及び重量平均分子量は、サイズ排除クロマトグラフィーSECを用い、標準ポリスチレンで検量して求めることができる。本発明の重合体は、本発明の重合性単量体を重合することにより得られる。重合方法は特に限定されないが、例えば、ラジカル重合法、イオン重合法、リビング重合法、ラジカルリビング重合法、配位重合等が挙げられ、ラジカル重合法又はカチオン重合が好ましい。ラジカル重合法の開始剤としては、例えばアゾ化合物、過酸化物が挙げられ、アゾビスイソブチロニトリルAIBN、アゾビスイソブチル酸ジエステル誘導体、過酸化ジベンゾイルBPOが好ましい。カチオン重合の開始剤としては、各種強酸p-トルエンスルホン酸、トリフルオロメタンスルホン酸等、ルイス酸が好ましい。また、光照射及び/又は熱処理にて、重合することも可能である。本発明の有機EL素子は、陰極と陽極間に少なくとも発光層を含む1以上の有機薄膜層が挟持されており、上記有機薄膜層の少なくとも1層が、本発明の芳香族アミン誘導体又は本発明の重合体を含有するものである。本発明の有機EL素子においては、有機薄膜層が正孔輸送層及び正孔注入層の少なくとも1層を有し、本発明の芳香族アミン誘導体又は本発明の重合体が正孔輸送層及び正孔注入層の少なくとも1層に含まれることが好ましい。また、本発明の芳香族アミン誘導体又は本発明の重合体が、正孔輸送層及び正孔注入層の少なくとも1層の主成分として含有されていることがより好ましい。具体的には、正孔輸送層又は正孔注入層において、本発明の芳香族アミン誘導体又は本発明の重合体の含有量は、好ましくは51~100重量である。また、正孔輸送層及び正孔注入層の少なくとも1層を有する場合、アクセプター材料を正孔注入層及び正孔輸送層の少なくとも1層が含有することが好ましい。特に、陽極に接する層が含有することが好ましい。アクセプター材料を含有させることにより、正孔注入輸送層中の正孔密度を増加したり、正孔移動度が高まるので、得られる有機EL素子の駆動電圧を低下させたり、キャリアバランスが向上して、長寿命化が可能になる。特に、陽極に接する層に含有させることが好ましい。アクセプター材料は、好ましくは電子吸引性の置換基又は電子欠乏環を有する有機化合物である。電子吸引性の置換基として、例えば、ハロゲン、CN-、カルボニル基、アリールホウ素基等が挙げられる。電子欠乏環として、例えば、2-ピリジル、3-ピリジル、4-ピリジル、2-キノリル、3-キノリル、4-キノリル、2-イミダゾール、4-イミダゾール、3-ピラゾール、4-ピラゾール、ピリダジン、ピリミジン、ピラジン、シンノリン、フタラジン、キナゾリン、キノキサリン、3-1,2,4-N-トリアゾリル、5-1,2,4-N-トリアゾリル、5-テトラゾリル、4-1-O,3-N-オキサゾール、5-1-O,3-N-オキサゾール、4-1-S,3-N-チアゾール、5-1-S,3-N-チアゾール、2-ベンゾキサゾール、2-ベンゾチアゾール、4-1,2,3-N-ベンゾトリアゾール、及びベンズイミダゾールからなる群から選択される化合物等が挙げられるが、必ずしもこれらに限定されるわけではない。本発明の有機EL素子の代表的な素子構成としては、1陽極/発光層/陰極2陽極/正孔注入層/発光層/陰極3陽極/発光層/電子注入層/陰極4陽極/正孔注入層/発光層/電子注入層/陰極5陽極/有機半導体層/発光層/陰極6陽極/有機半導体層/電子障壁層/発光層/陰極7陽極/有機半導体層/発光層/付着改善層/陰極8陽極/正孔注入層/正孔輸送層/発光層/電子注入層/陰極9陽極/絶縁層/発光層/絶縁層/陰極10陽極/無機半導体層/絶縁層/発光層/絶縁層/陰極11陽極/有機半導体層/絶縁層/発光層/絶縁層/陰極12陽極/絶縁層/正孔注入層/正孔輸送層/発光層/絶縁層/陰極13陽極/絶縁層/正孔注入層/正孔輸送層/発光層/電子注入層/陰極等の構造を挙げることができる。これらの中で通常8の構成が好ましく用いられるが、これらに限定されるものではない。本発明の有機EL素子の各層は、公知の材料からなる層であってよく、例えば発光層は、好ましくはスチリルアミン化合物、アリールアミン化合物又はフルオランテン系化合物を含有する。本発明の有機EL素子は、好ましくは青色発光する。これは、本発明の芳香族アミン誘導体は、電子を遮断して発光層に効率よく正孔と電子を再結合させるための青色発光に適した広いバンドギャップを有し、青色発光層への正孔注入に適したイオン化ポテンシャルの調整が容易なためである。また、芳香族アミン誘導体は、広いバンドギャップを有するため、蛍光型有機EL素子のみならず、燐光型有機EL素子にも適用できる。本発明の有機EL素子の各層の形成は、真空蒸着、スパッタリング、プラズマ、イオンプレーティング等の乾式成膜法やスピンコーティング、ディッピング、フローコーティング等の湿式成膜法等の公知の方法を適用することができる。膜厚は特に限定されるものではないが、適切な膜厚に設定する必要がある。膜厚が厚すぎると、一定の光出力を得るために大きな印加電圧が必要になり効率が悪くなる。膜厚が薄すぎるとピンホール等が発生して、電界を印加しても充分な発光輝度が得られない。通常の膜厚は5nm~10μmの範囲が適しているが、10nm~0.2μmの範囲がさらに好ましい。本発明の芳香族アミン誘導体及び/又は重合体を含有する層特に正孔注入輸送層を成膜する方法としては、スピンコート法、キャスティング法、マイクログラビアコート法、グラビアコート法、バーコート法、ロールコート法、スリットコート法、ワイアーバーコート法、ディップコート法、スプレーコート法、スクリーン印刷法、フレキソ印刷法、オフセット印刷法、インクジェット法、ノズルプリンティング法、等が挙げられ、パターン形成をする場合には、スクリーン印刷法、フレキソ印刷法、オフセット印刷法、インクジェット印刷法が好ましい。これらの方法による成膜は当業者に周知の条件により行うことができ、その詳細は省略する。成膜後、真空、加熱乾燥して、溶媒を除去すればよく、光、高温250°C加熱による重合反応により、得られる膜を完全に不溶化することができる。成膜用溶液は、少なくとも1種類の本発明の芳香族アミン誘導体を含有していればよく、また上記材料以外に他の正孔輸送材料、電子輸送材料、発光材料、アクセプター材料、溶媒、安定剤等の添加剤を含んでいてもよい。上記成膜用溶液中の芳香族アミン誘導体の含有量は、溶媒を除いた組成物の全重量に対して20~100重量が好ましく、51~100重量であり、溶媒を除いた組成物の主成分であることがより好ましい。溶媒の割合は、成膜用溶液の1~99.9重量が好ましく、80~99重量がより好ましい。成膜用溶液は、粘度及び/又は表面張力を調節するための添加剤、例えば、増粘剤高分子量化合物、本発明の芳香族アミン誘導体の貧溶媒等、粘度降下剤低分子量化合物等、界面活性剤等を含有していてもよい。また、保存安定性を改善するために、フェノール系酸化防止剤、リン系酸化防止剤等、有機EL素子の性能に影響しない酸化防止剤を含有していてもよい。使用可能な高分子量化合物としては、ポリスチレン、ポリカーボネート、ポリアリレート、ポリエステル、ポリアミド、ポリウレタン、ポリスルホン、ポリメチルメタクリレート、ポリメチルアクリレート、セルロース等の絶縁性樹脂及びそれらの共重合体、ポリ-N-ビニルカルバゾール、ポリシラン等の光導電性樹脂、ポリチオフェン、ポリピロール等の導電性樹脂が挙げられる。成膜用溶液の溶媒としては、クロロホルム、塩化メチレン、1,2-ジクロロエタン、1,1,2-トリクロロエタン、クロロベンゼン、o-ジクロロベンゼン等の塩素系溶媒、テトラヒドロフラン、ジオキサン、ジオキソラン、アニソール等のエーテル系溶媒;トルエン、キシレン等の芳香族炭化水素系溶媒;シクロへキサン、メチルシクロへキサン、n-ペンタン、n-へキサン、n-へプタン、n-オクタン、n-ノナン、n-デカン等の脂肪族炭化水素系溶媒;アセトン、メチルエチルケトン、シクロへキサノン、べンゾフェノン、アセトフェノン等のケトン系溶媒;酢酸エチル、酢酸ブチル、エチルセルソルブアセテート、安息香酸メチル、酢酸フェニル等のエステル系溶媒;エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、1,2-へキサンジオール等の多価アルコール及びその誘導体;メタノール、エタノール、プロパノール、イソプロパノール、シクロへキサノール等のアルコール系溶媒;ジメチルスルホキシド等のスルホキシド系溶媒;N-メチル-2-ピロリドン、N,N-ジメチルホルムアミド等のアミド系溶媒が例示される。また、これらの有機溶媒は、単独で、又は複数組み合わせて用いることができる。これらのうち、溶解性、成膜の均一性、粘度特性等の観点から、芳香族炭化水素系溶媒、エーテル系溶媒、脂肪族炭化水素系溶媒、エステル系溶媒、ケトン系溶媒が好ましく、トルエン、キシレン、エチルベンゼン、ジエチルベンゼン、トリメチルベンゼン、n-プロピルベンゼン、イソプロピルベンゼン、n-ブチルベンゼン、イソブチルベンゼン、5-ブチルベンゼン、n-へキシルベンゼン、シクロへキシルベンゼン、1-メチルナフタレン、テトラリン、1,3-ジオキサン、1,4-ジオキサン、1,3-ジオキソラン、アニソール、エトキシベンゼン、シクロへキサン、ビシクロへキシル、シクロヘキセニルシクロヘキサノン、n-ヘプチルシクロへキサン、n-へキシルシクロヘキサン、デカリン、安息香酸メチル、シクロへキサノン、2-プロピルシクロへキサノン、2-へプタノン、3-へプタノン、4-へプタノン、2-オクタノン、2-ノナノン、2-デカノン、ジシクロへキシルケトン、アセトフェノン、ベンゾフェノンがより好ましい。以上例示した各種材料及び層形成方法により陽極、発光層、必要に応じて正孔注入輸送層、及び必要に応じて電子注入輸送層を形成し、さらに陰極を形成することにより有機EL素子を作製することができる。また陰極から陽極へ、前記と逆の順序で有機EL素子を作製することもできる。以下、実施例を挙げて本発明をさらに具体的に説明するが、本発明はこれら実施例によって何ら限定されるものではない。実施例1下記合成スキームにより、化合物H-1を合成した。1中間体H-1-1の合成9-フェニルカルバゾール17.7g、ヨウ化カリウム6.03g、ヨウ素酸カリウム7.78gに、硫酸5.90mL及びエタノール75mLを入れ、75°Cにて2時間反応させた。冷却後、水、酢酸エチルを加えて分液、抽出した後、重曹水、水を用いて有機層を洗浄し、濃縮し、得られた粗生成物をシリカゲルクロマトグラフィートルエンで精製した。得られた固体を減圧乾燥したところ、21.8gの白色固体を得た。フィールドディソープションマススペクトル以下、FD-MS分析により、得られた白色粉末を中間体H-1-1と同定した。2中間体H-1-2の合成アルゴン気流下、中間体H-1-1を13.1gに脱水THF300mLを加え、-45°Cに冷却し、n-ブチルリチウムヘキサン溶液1.58Mを25mL滴下して、攪拌しながら1時間かけて-5°Cまで昇温した。再び-45°Cまで冷却し、ボロン酸トリイソプロピルエステル25mLをゆっくり滴下してから2時間反応させた。10希塩酸溶液を加えて攪拌し、有機層を抽出した。飽和食塩水で洗浄した後、無水硫酸マグネシウムで乾燥し、ろ別後、濃縮した。得られた白色粉末を、シリカゲルクロマトグラフィーで精製し、得られた個体をn-ヘキサンで洗浄し、減圧乾燥したところ、7.10gの白色粉末を得た。FD-MSの分析により、得られた白色粉末を中間体H-1-2と同定した。3中間体H-1-3の合成アルゴン雰囲気下、室温で中間体H-1-2を17.2g、ビス4-ブロモフェニルアミンを19.6g、及びPdPPh34を3.47gを、DME700mL中にて攪拌し、炭酸ナトリウム水溶液炭酸ナトリウム42.1g、蒸留水350mLを滴下して、加熱還流下、11時間撹拌した。反応終了後、水層を除去した。有機層を硫酸ナトリウムで乾燥させた後、濃縮した。残渣をシリカゲルカラムクロマトグラフィで精製し、白色粉末10.2gを得た。FD-MSの分析により、得られた白色粉末を中間体H-1-3と同定した。4中間体H-1-4の合成アルゴン雰囲気下、室温で中間体H-1-3を10.2g、2,2‘-9,9-ジオクチル―9H-フルオレン―2,7-ジイルビス1,3,2-ジオキサボロランを5.25g、及びPdPPh34を1.09gを、THF120mL中にて攪拌し、炭酸ナトリウム水溶液炭酸ナトリウム13.2g、蒸留水60mLを滴下して、加熱還流下、13時間攪拌した。反応終了後、水層を除去した。有機層を硫酸ナトリウムで乾燥させた後、濃縮した。残渣をシリカゲルカラムクロマトグラフィで精製し、淡黄色粉末10.1gを得た。FD-MSの分析により、得られた白色粉末を中間体H-1-4と同定した。5中間体H-1-5の合成アルゴン雰囲気下、室温で、酢酸パラジウム0.03g、トリターシャリーブチルホスフィン0.17gをトルエン30mL中で攪拌した。次に、中間体H-1-4を9.82g、4-ブロモビフェニル1.90g、及びトルエン60mLを投入し、90°Cまで加熱した。さらにt-BuONaを1.09gを添加し、105°Cで9時間攪拌した。反応終了後、水100mLを加えた後分液し、水層を除去した。有機層を硫酸ナトリウムで乾燥させた後、濃縮した。残渣をシリカゲルカラムクロマトグラフィで精製し、白色粉末4.07gを得た。FD-MSの分析により、得られた淡黄色粉末を中間体H-1-5と同定した。6化合物H-1の合成アルゴン雰囲気下、室温で、酢酸パラジウム0.01g、トリターシャリーブチルホスフィン0.05gをトルエン3mL中で攪拌した。次に、中間体H-1-5を3.79g、1,3,5-トリスp-ブロモフェニルベンゼン0.46g、及びトルエン7mLを投入し、90°Cまで加熱した。さらにt-BuONaを0.34gを添加し、105°Cで9時間攪拌した。反応終了後、水10mLを加えた後分液し、水層を除去した。有機層を硫酸ナトリウムで乾燥させた後、濃縮した。残渣をシリカゲルカラムクロマトグラフィで精製し、淡黄色粉末3.58gを得た。FD-MSの分析により、得られた淡黄色粉末を目的物である化合物H-1と同定した。実施例2下記合成スキームにより、化合物H-2を合成した。1中間体H-2-1の合成アルゴン気流下、4-ブロモ-1,2-ジヒドロシクロブタベンゼンを18.3gに脱水THF300mLを加え、-78°Cに冷却し、n-ブチルリチウムヘキサン溶液1.58Mを130mL滴下した。1時間撹拌した後、1,6-ジヨードヘキサン16.5mLをゆっくり滴下してから1時間かけて室温まで昇温させ、さらに2時間反応させた。10希塩酸溶液を加えて攪拌し、有機層を抽出した。飽和食塩水で洗浄した後、無水硫酸マグネシウムで乾燥し、ろ別後、濃縮した。得られた固体を、シリカゲルクロマトグラフィーで精製し、減圧乾燥したところ、12.6gの無色液体を得た。FD-MSの分析により、得られた白色粉末を中間体H-2-1と同定した。2中間体H-2-2の合成2,7-ジブロモ―9H-フルオレン32.4g、4,4,4’,4’,5,5,5’,5’-オクタメチル―2,2’-ビ1,3,2-ジオキサボロラン57.4g、PdCl2dppfCH2Cl24.90g、酢酸カリウム61.0gに、DMSO1000mLを入れ、80°Cにて18時間反応させた。冷却後、水、酢酸エチルを加えて分液、抽出した後、水を用いて有機層を洗浄し、濃縮し、得られた粗生成物をシリカゲルクロマトグラフィーで精製し、得られた固体を減圧乾燥したところ、25.1gの白色固体を得た。FD-MSの分析により、得られた白色固体を中間体H-2-2と同定した。3中間体H-2-3の合成アルゴン気流下、中間体H-2-2を12.5gに脱水THF120mLを加え、-78°Cに冷却し、LDAヘキサン/THF溶液1.11Mを27mL滴下した。1時間撹拌した後、オクチルブロミド5.2mLをゆっくり滴下してから1時間かけて室温まで昇温させ、さらに2時間反応させた。10希塩酸溶液を加えて攪拌し、有機層を抽出した。飽和食塩水で洗浄した後、無水硫酸マグネシウムで乾燥し、ろ別後、濃縮した。得られた固体を、シリカゲルクロマトグラフィーで精製し、減圧乾燥したところ、12.2gの白色粉末を得た。FD-MSの分析により、得られた白色粉末を中間体H-2-3と同定した。4中間体H-2-4の合成アルゴン雰囲気下、室温で中間体H-1-3を20.6g、中間体H-2-3を11.2g、及びPdPPh34を2.44gを、THF260mL中にて攪拌し、炭酸ナトリウム水溶液炭酸ナトリウム29.6g、蒸留水130mLを滴下して、加熱還流下、15時間攪拌した。反応終了後、水層を除去した。有機層を硫酸ナトリウムで乾燥させた後、濃縮した。残渣をシリカゲルカラムクロマトグラフィで精製し、淡黄色粉末6.24gを得た。FD-MSの分析により、得られた淡黄色粉末を中間体H-2-4と同定した。5中間体H-2-5の合成アルゴン雰囲気下、室温で、酢酸パラジウム0.027g、トリターシャリーブチルホスフィン0.11gをトルエン15mL中で攪拌した。次に、中間体H-2-4を6.20g、4-ブロモビフェニル1.32g、及びトルエン35mLを投入し、90°Cまで加熱した。さらにt-BuONaを0.77gを添加し、105°Cで9時間攪拌した。反応終了後、水50mLを加えた後分液し、水層を除去した。有機層を硫酸ナトリウムで乾燥させた後、濃縮した。残渣をシリカゲルカラムクロマトグラフィで精製し、白色粉末3.20gを得た。FD-MSの分析により、得られた淡黄色粉末を中間体H-2-5と同定した。6中間体H-2-6の合成アルゴン雰囲気下、室温で、酢酸パラジウム0.01g、トリターシャリーブチルホスフィン0.05gをトルエン3mL中で攪拌した。次に、中間体H-2-5を3.19g、1,3,5-トリスp-ブロモフェニルベンゼン0.42g、及びトルエン7mLを投入し、90°Cまで加熱した。さらにt-BuONaを0.31gを添加し、105°Cで9時間攪拌した。反応終了後、水10mLを加えた後分液し、水層を除去した。有機層を硫酸ナトリウムで乾燥させた後、濃縮した。残渣をシリカゲルカラムクロマトグラフィで精製し、淡黄色粉末2.57gを得た。FD-MSの分析により、得られた淡黄色粉末を中間体H-2-6と同定した。7化合物H-2の合成アルゴン気流下、中間体H-2-6を2.57gに脱水THFを加え、-78°Cに冷却し、LDAヘキサン/THF溶液1.11Mを2.9mL滴下した。1時間撹拌した後、中間体2-H-1を0.6mLゆっくり滴下してから1時間かけて室温まで昇温させ、さらに2時間反応させた。10希塩酸溶液を加えて攪拌し、有機層を抽出した。飽和食塩水で洗浄した後、無水硫酸マグネシウムで乾燥し、ろ別後、濃縮した。得られた固体を、シリカゲルクロマトグラフィーで精製し、減圧乾燥したところ、1.70gの淡黄色粉末を得た。FD-MSの分析により、得られた淡黄色粉末を目的物である化合物H-2と同定した。実施例3有機EL素子作製と評価25mm×75mm×1.1mm厚のITO透明電極付きガラス基板ジオマティック社製を、イソプロピルアルコール中で5分間超音波洗浄した後、UVオゾン洗浄を30分間行なった。洗浄後の透明電極付きガラス基板に、スピンコート法で正孔注入層に用いるポリエチレンジオキシチオフェンポリスチレンスルホン酸PEDOT:PSSの混合物を10nmの膜厚で成膜した。PSSはアクセプターついで、正孔輸送性材料として、実施例1で調製した化合物H1のキシレン溶液1.0重量を調製して、スピンコート法で40nmの膜厚で成膜し、100°Cで30分間乾燥し、均一な正孔輸送層が得られた。ついで、さらに化合物EM1とスチリル基を有するアミン化合物D1を、EM1とD1の重量比が40:2になるようにを蒸着し膜厚40nmの発光層を成膜した。この膜上に下記Alqを膜厚10nmに成膜した。この層は、電子注入層として機能する。この後、還元性ドーパントであるLiLi源:サエスゲッター社製とAlqを二元蒸着させ、電子注入層陰極としてAlq:Li膜膜厚10nmを形成した。このAlq:Li膜上に金属Alを蒸着させ金属陰極を形成し、窒素中でガラス封止して、有機EL素子を作製した。上記化合物EM1、化合物D1及びAlqは、それぞれ下記構造を有する化合物である。作製した有機EL素子に電流を流して性能を評価したところ、青色に発光し、発光効率6.9cd/A、室温での輝度半減寿命LT50=3500hr1,000cd/m2であった。また、作製した有機EL素子を60°Cのオーブン内で駆動させたところ、輝度半減寿命LT50=1,700hr1,000cd/m2であり、60°C輝度半減寿命/室温輝度半減寿命比は、0.48であった。比較例1正孔輸送材料として化合物H1の代わりに、比較例化合物1を用いた他は実施例3と同様にして有機EL素子を作製した。比較化合物1のキシレンに対する溶解性は不十分であり、得られた正孔輸送層も不均一であった。作製した有機EL素子に電流を流して性能を評価したところ、青色に発光し、発光効率2.3cd/A、室温での輝度半減寿命LT50=500hr1,000cd/m2であった。また、作製した有機EL素子を60°Cのオーブン内で駆動させたところ、輝度半減寿命LT50=100hr1,000cd/m2であり、60°C輝度半減寿命/室温輝度半減寿命比は、0.20であった。比較例2正孔輸送材料として化合物H1の代わりに下記に示す比較例化合物2を用いた他は実施例3と同様にして有機EL素子を作製した。しかし、得られた正孔輸送層の不均一性が高いため、作製した有機EL素子は電流リークにより発光することができなかった。実施例4有機EL素子作製と評価25mm×75mm×1.1mm厚のITO透明電極付きガラス基板ジオマティック社製を、イソプロピルアルコール中で5分間超音波洗浄した後、UVオゾン洗浄を30分間行なった。洗浄後の透明電極付きガラス基板に、スピンコート法で正孔注入層に用いるポリエチレンジオキシチオフェンポリスチレンスルホン酸PEDOT:PSSの混合物を10nmの膜厚で成膜して、正孔注入層を形成したPSSはアクセプター。ついで、重合性単量体として、実施例2で得られた単量体H-2のキシレン溶液1.0重量を、スピンコート法で40nmの膜厚で成膜し、230°Cで30分間乾燥及び熱硬化し、正孔輸送層を形成した。次に、化合物EM1ホストとスチリル基を有するアミン化合物D1ドーパントが固形分重量比95:5で混合しているキシレン溶液1.0重量を、スピンコート法で40nmの膜厚で成膜し、150°Cで30分間乾燥させ、発光層を形成した。この膜上にAlqを蒸着により、膜厚10nmに成膜した。この層は、電子注入層として機能する。この後、還元性ドーパントであるLiLi源:サエスゲッター社製とAlqを二元蒸着させ、電子注入層陰極としてAlq:Li膜膜厚10nmを形成した。このAlq:Li膜上に金属Alを蒸着させ金属陰極を形成し、窒素中でガラス封止して、有機EL素子を作製した。作製した有機EL素子に電流を流して性能を評価したところ、青色に発光し、発光効率5.3cd/A、室温での輝度半減寿命LT50=1,500hr1,000cd/m2であった。また、作製した有機EL素子を60°Cのオーブン内で駆動させたところ、輝度半減寿命LT50=600hr1,000cd/m2であり、60°C輝度半減寿命/室温輝度半減寿命比は、0.40であった。実施例5発光層の材料として、スチリル基を有するアミン化合物D1の代わりに下記アリールアミン化合物D2を用いた他は実施例4と同様にして有機EL素子を作製し評価した。作製した有機EL素子に電流を流して性能を評価したところ、青色に発光し、発光効率5.6cd/A、室温での輝度半減寿命LT50=1,500hr1,000cd/m2であった。また、作製した有機EL素子を60°Cのオーブン内で駆動させたところ、輝度半減寿命LT50=600hr1,000cd/m2であり、60°C輝度半減寿命/室温輝度半減寿命比は、0.40であった。比較例3実施例4において、正孔輸送材料として、化合物H-2のキシレン溶液1.0重量の代わりに、下記X1のキシレン溶液1.0重量を用いてスピンコート法での成膜を試みたが、膜が結晶化して、均一な正孔輸送層を形成することができなかった。比較例4正孔輸送材料として、化合物H-2の代わりに、特開2008-218983公報に開示の下記単量体X-2を用いたこと他は実施例4と同様に有機EL素子を作製した。作製した有機EL素子に電流を流して性能を評価したところ、青色に発光し、発光効率3.0cd/A、室温での輝度半減寿命LT50=600hr1,000cd/m2であった。また、作製した有機EL素子を60°Cのオーブン内で駆動させたところ、輝度半減寿命LT50=150hr1,000cd/m2であり、60°C輝度半減寿命/室温輝度半減寿命比は、0.25であった。実施例6正孔輸送層をスピンコート法で25nmの膜厚で成膜した他は実施例3と同様にして有機EL素子を作製したところ、均一な正孔輸送層が得られた。実施例7正孔輸送層をスピンコート法で25nmの膜厚で成膜した他は実施例4と同様にして有機EL素子を作製したところ、均一な正孔輸送層が得られた。実施例1~5及び比較例1~4の結果から、本発明の芳香族アミン誘導体を用いた有機EL素子は、同じ芳香族アミン誘導体である比較化合物を用いた有機EL素子と比べて、発光効率、寿命で優れており、かつ、高温駆動しても、寿命低下の割合は小さいことが分かる。また、実施例6及び7の結果から本発明の芳香族アミン誘導体を用いることで均一な正孔輸送層を薄膜可できることが分かる。"